(57)【要約】【課題】乳酸系重合体を主原料とする軟質フィルムにおいて、気になる臭気の発生を効果的に抑制してなる、新たな乳酸系軟質フィルムを提供。【解決手段】乳酸系重合体（Ａ）、可塑剤（Ｂ）及び吸着剤（Ｃ）を含有するフィルムであって、好ましくは検出される乳酸オリゴマー成分量が５０ｎｇ／ｃｍ２以下、或いは可塑剤由来の臭気成分量が５０ｎｇ／ｃｍ２以下であることを特徴とする乳酸系軟質フィルムを提案する。【選択図】  なし【特許請求の範囲】
【請求項１】
乳酸系重合体（Ａ）、可塑剤（Ｂ）及び吸着剤（Ｃ）を含有することを特徴とする乳酸系軟質フィルム。
【請求項２】
下記検出条件にて検出される乳酸オリゴマー成分量が５０ｎｇ／ｃｍ２以下、或いは可塑剤由来の臭気成分量が５０ｎｇ／ｃｍ２以下であることを特徴とする請求項１に記載の乳酸系軟質フィルム。
検出条件：ヘッドスペースガスクロマトグラフ質量分析計（ＨＳ−ＧＣ−ＭＳ）を用いて、ヘッドスペースサンプラー（ＨＳ）のサンプル温度を６０℃、加熱時間を３０分に設定して検出する。
【請求項３】
吸着剤（Ｃ）が、層状ケイ酸塩または層状リン酸塩であることを特徴とする請求項１又は２に記載の乳酸系軟質フィルム。
【請求項４】
乳酸系重合体（Ａ）１００質量部に対して１〜３０質量部の可塑剤（Ｂ）を含有することを特徴とする請求項１〜３の何れかに記載の乳酸系軟質フィルム。
【請求項５】
可塑剤（Ｂ）が、分子量２０００以下のグリセリン脂肪酸エステルであることを特徴とする請求項１〜４の何れかに記載の乳酸系軟質フィルム。
【請求項６】
乳酸系重合体（Ａ）１００質量部に対して０．００５〜１０質量部の吸着剤（Ｃ）を含有することを特徴とする１〜５の何れかに記載の乳酸系軟質フィルム。
【請求項７】
乳酸系重合体（Ａ）が、ＬＤ比率の異なる２種類以上の乳酸系重合体の混合樹脂であることを特徴とする請求項１〜６の何れかに記載の乳酸系軟質フィルム。
【請求項８】
請求項１〜７の何れかに記載の乳酸系軟質フィルムの片側又は両側に、オレフィン系重合体を主成分とする表面層を備えた乳酸系軟質フィルム。
【請求項９】
請求項１〜８の何れかに記載の乳酸系軟質フィルムを用いた包装用ラップフィルム。
【発明の詳細な説明】
【技術分野】
【０００１】
本発明は、天然植物由来の樹脂である乳酸系重合体を主原料の一つとする乳酸系軟質フィルムであって、好ましくは包装用フィルムとして好適に使用することができ、気になる臭気を抑制してなる乳酸系軟質フィルムに関する。
【背景技術】
【０００２】
近年、環境問題の高まりから、プラスチック製品が自然環境中に廃棄された場合に、経時的に分解・消失するなど、最終的に自然環境に悪影響を及ぼさないことが求められている。従来のプラスチックは、自然環境中で長期にわたって安定であり、しかも嵩比重が小さいため、自然環境に悪影響を及ぼすばかりか、廃棄物埋め立て地の短命化を促進したり、自然の景観や野生動植物の生活環境を損なったりするなどの問題点が指摘されていた。
【０００３】
このような観点から、近年、枯渇性資源の有効活用が重要視されるようになり、天然植物由来の樹脂が注目されている。中でも、乳酸系重合体は、とうもろこしやジャガイモ等のでんぷんから得られる天然植物由来の樹脂であり、量産が可能であるばかりか、透明性に優れているため、包装用フィルムの原料として注目されており、乳酸系重合体を原料に用いた包装用フィルム、例えば包装用ラップフィルム（本発明では、業務用のストレッチ包装用フィルムと区別するため“小巻ラップフィルム”とも称する）の開発が進められている。
【０００４】
ただし、乳酸系重合体は、無配向状態では硬くてもろいため、延伸し配向させて大幅な物性改良を行ったり、包装用ラップフィルムの場合には、可塑剤などを添加したりすることによって、柔軟化させることが行われている。
【０００５】
乳酸系重合体を原料に用いた包装用フィルムに関しては、例えば特許文献１において、小巻ラップフィルムの特性であるカット適性、包装適性、耐熱性を同時に具備した生分解性ラップフィルムとして、ＪＩＳ  Ｋ−７１９８  Ａ法の動的粘弾性測定法により、周波数１０Ｈｚ、ひずみ０．１％にて測定した４０℃における貯蔵弾性率の値が１００ＭＰａ〜３ＧＰａの範囲にあり、１００℃における貯蔵弾性率の値が３０ＭＰａ〜５００ＭＰａの範囲にあり、損失正接（ｔａｎδ）のピーク値が０．１〜０．８の範囲にある乳酸系樹脂組成物、例えば乳酸系重合体と可塑剤とを６０：１〜９９：１の質量割合で含有する乳酸系樹脂組成物を主成分として含有する生分解性ラップフィルムが開示されている。
【０００６】
特許文献２には、最外層がオレフィン系重合体を主成分とする層であり、該オレフィン系重合体を主成分とする層の間にポリ乳酸（乳酸系重合体）を主成分とする層を少なくとも１層有する収縮シート状物が開示されていると共に、オレフィン系重合体を主成分とする層とポリ乳酸を主成分とする層との間に、アクリル変性ポリエチレン系樹脂からなる接着層が介在し得ることも開示されている。
【０００７】
また、特許文献３には、少なくとも表面層／接着層／中間層／接着層／表面層をこの順に有する５層以上の積層フィルムからなる包装用フィルムであって、両表面層は、オレフィン系重合体を主成分として含有し、中間層は、乳酸系重合体を主成分として含有し、両接着層は、接着性樹脂を主成分として含有し、且つ、その接着性樹脂が、変性オレフィン系重合体、或いは、軟質の芳香族系炭化水素と共役ジエン系炭化水素との共重合体或いはこれら共重合体の水素添加誘導体、或いは、酢酸ビニル含量が３０〜８０質量％のエチレン−酢酸ビニル共重合体、或いは、乳酸系重合体と、アクリル酸エステル単位を主体とする重合体ブロック及びメタクリル酸エステル単位を主体とする重合体ブロックを有するアクリル系ブロック共重合体とを有する乳酸・アクリル混合樹脂のいずれか一種、又は二種以上の組合せからなる樹脂であることを特徴とする包装用フィルムが開示されている。
【０００８】
【特許文献１】ＷＯ／２００５／０８２９８１
【特許文献２】特開２００２−１９０５３号公報
【特許文献３】ＷＯ／２００８／００４５１０
【発明の概要】
【発明が解決しようとする課題】
【０００９】
前述の特許文献１のように、乳酸系重合体の柔軟性を改善するために可塑剤を配合して乳酸系軟質フィルムを作製した場合、高温・多湿条件下で保存したり、水などと接触したり、或いは、フィルムを加熱したりすると、気になる臭気が発生することがあった。
そこで本発明は、乳酸系重合体を主原料とする乳酸系軟質フィルムにおいて、気になる臭気の発生を効果的に抑制してなる、新たな乳酸系軟質フィルムを提供せんとするものである。
【課題を解決するための手段】
【００１０】
本発明は、乳酸系重合体（Ａ）、可塑剤（Ｂ）及び吸着剤（Ｃ）を含有するフィルム、好ましくは、乳酸系重合体（Ａ）、可塑剤（Ｂ）及び吸着剤（Ｃ）を含有し、下記検出条件にて検出される乳酸オリゴマー成分量が５０ｎｇ／ｃｍ2以下、或いは可塑剤由来の臭気成分量が５０ｎｇ／ｃｍ2以下であることを特徴とするフィルムを提案する。
検出条件：ヘッドスペースガスクロマトグラフ質量分析計（ＨＳ−ＧＣ−ＭＳ）を用いて、ヘッドスペースサンプラー（ＨＳ）のサンプル温度を６０℃、加熱時間を３０分に設定して検出する。
【００１１】
乳酸系重合体に可塑剤を配合して乳酸系軟質フィルムを作製した場合に発生する気になる臭気は、高温・多湿条件下で保存したり、水などと接触したりして乳酸系重合体の加水分解が促進されて乳酸オリゴマーが生成した場合に発生する臭気、或いは、フィルムが加熱されてフィルム内部の可塑剤が揮発した場合の臭気であると予想して、吸着剤（Ｃ）を配合することにより、上記検出条件にて検出される乳酸オリゴマー成分量を５０ｎｇ／ｃｍ２以下とするか、或いは可塑剤由来の臭気成分量を５０ｎｇ／ｃｍ２以下としたところ、高温・多湿条件下で保存したり、水などと接触したり、或いはフィルムが加熱されたりしても、気になる臭気の発生を効果的に抑制することができた。
【発明を実施するための形態】
【００１２】
以下、本発明の実施形態の一例としての乳酸系軟質フィルム（以下「本乳酸系軟質フィルム」という）について説明する。但し、本発明の範囲が以下に説明する実施形態に限定されるものではない。
【００１３】
＜組成＞
本乳酸系軟質フィルムは、乳酸系重合体（Ａ）、可塑剤（Ｂ）及び吸着剤（Ｃ）を主成分として含有するフィルムである。
【００１４】
（乳酸系重合体（Ａ））
乳酸系重合体（Ａ）としては、構造単位がＬ−乳酸であるポリ（Ｌ−乳酸）、構造単位がＤ−乳酸であるポリ（Ｄ−乳酸）、構造単位がＬ−乳酸及びＤ−乳酸であるポリ（ＤＬ−乳酸）、或いはこれらの混合体、或いはこれらを含む共重合体を用いることができる。
但し、ここでいうポリ（Ｌ−乳酸）またはポリ（Ｄ―乳酸）は、理想的にはＬ−乳酸またはＤ−乳酸１００％からなるポリマーであるが、重合に際し不可避的に異なる乳酸が含まれる可能性があるため、Ｌ−乳酸またはＤ―乳酸を９８％以上含むものである。
【００１５】
乳酸系重合体（Ａ）におけるＤ−乳酸（Ｄ体）とＬ−乳酸（Ｌ体）の比率（モル比）は、Ｌ体／Ｄ体＝１００／０〜８５／１５、もしくはＬ体／Ｄ体＝０／１００〜１５／８５であるのが好ましく、より好ましくはＬ体／Ｄ体＝９９．５／０．５〜８５／１５もしくはＬ体／Ｄ体＝０．５／９９．５〜１５／８５である。かかる範囲内であれば、得られるフィルムの耐熱性を損ねることがない。
なお、Ｌ体とＤ体との共重合比が異なる乳酸系重合体をブレンドしてもよい。その場合、複数の乳酸系重合体のＬ体とＤ体との共重合比の平均値が上記範囲内に入るようにするのが好ましい。
【００１６】
中でも、可塑剤等のブリードアウトを抑えるという観点からは、乳酸系重合体の結晶性は低い方が好ましいから、ポリ（Ｌ−乳酸）よりも結晶性の低いポリ乳酸、例えばポリ（Ｄ−乳酸）、ポリ（ＤＬ−乳酸）、或いはこれらの混合体を主成分とするのが好ましい。該ポリ（ＤＬ−乳酸）や前記混合体におけるＤ体とＬ体の比率としては、Ｌ体／Ｄ体＝８５／１５〜９５／５、もしくはＬ体／Ｄ体＝５／９５〜１５／８５であるのが好ましい。この範囲内であれば、乳酸系重合体の結晶性が低いから可塑剤等のブリードアウトを抑制することができる。
【００１７】
一方、臭気抑制のために、乳酸系重合体に含まれるオリゴマーの発生を抑えるという観点からは、乳酸系重合体の結晶性は高い方が好ましいから、ポリ（Ｌ−乳酸）を主成分とするのが好ましい。具体的には、ポリ（Ｌ−乳酸）を５０％以上、より好ましくは７５％以上、さらに好ましくは９０％以上（１００％を含む）含有する組成がよい。同様に、耐熱性を付与するという観点においても、乳酸系重合体の結晶性は高いほうが好ましい。
この際、ＬＤ比率の異なる２種類以上の乳酸系重合体の混合樹脂を用いる場合には、その質量比率を考慮した平均値が上記範囲内であるのが好ましい。
【００１８】
そして、可塑剤等のブリードアウトの抑制と、乳酸オリゴマー由来の臭気抑制及び耐熱性とのバランスを考慮すると、Ｄ体含量０．５〜５モル％のポリ（Ｌ−乳酸）（以下「Ｂ−１成分」と略する場合がある）と、Ｄ体含量１０〜１５モル％のポリ（Ｄ，Ｌ−乳酸）（以下「Ｂ−２成分」と略する場合がある）との混合樹脂組成物であるのが好ましく、中でも、（Ｂ−１）成分と（Ｂ−２）成分の混合質量比が（Ｂ−１）／（Ｂ−２）＝１０／９０〜８０／２０が特に好適であり、その中でも特に（Ｂ−１）／（Ｂ−２）＝５０／５０〜７０／３０である混合樹脂組成物がより好ましい。
【００１９】
なお、乳酸系重合体は、少量の共重合成分として他のヒドロキシカルボン酸等を含んでいてもよく、また少量の鎖延長剤残基を含んでいてもよい。
【００２０】
乳酸系重合体の重合法としては、縮合重合法、開環重合法、その他公知の重合方法を採用することができる。
例えば縮合重合法では、Ｌ−乳酸またはＤ−乳酸、あるいはこれらの混合物等を直接脱水縮合重合して任意の組成を有する乳酸系重合体を得ることができる。
また、開環重合法（ラクチド法）では、乳酸の環状二量体であるラクチドを、必要に応じて重合調節剤等を用いながら、適当な触媒を使用して任意の組成、結晶性を有する乳酸系重合体を得ることができる。
ラクチドには、Ｌ−乳酸の二量体であるＬ−ラクチド、Ｄ―乳酸の二量体であるＤ−ラクチド、或いはＬ−乳酸とＤ−乳酸からなるＤＬ−ラクチドがあり、これらを必要に応じて混合して重合することにより任意の組成、任意の結晶性を有する乳酸系重合体を得ることができる。
【００２１】
乳酸系重合体の重量平均分子量は５万〜４０万の範囲であるのが好ましく、更に好ましくは１０万〜２５万の範囲である。乳酸系重合体の重量平均分子量が５万以上であれば、機械物性や耐熱性等の実用特性を確保することができ、４０万以下であれば溶融粘度が高過ぎて成形加工性が劣ることがない。
【００２２】
本乳酸系軟質フィルムに用いる乳酸系重合体は、市販されている乳酸系重合体を用いることができる。例えば、商品名「レイシア」シリーズ（三井化学（株）製）、商品名「Ｎａｔｕｒｅ  Ｗｏｒｋｓ」シリーズ（ＮａｔｕｒｅＷｏｒｋｓ社製）、商品名「Ｕ’ｚシリーズ」（トヨタ自動車製）等を挙げることができる。
【００２３】
（可塑剤（Ｂ））
可塑剤（Ｂ）は、乳酸系重合体（Ａ）を可塑化することができれば、その種類を特に制限するものではない。例えばフタル酸エステル、アジピン酸エステル、トリメリット酸エステル、リン酸エステル、アジピン酸系ポリエステル、グリセリン脂肪酸エステル等のエステル類化合物、その他の可塑剤を挙げることができる、中でも、乳酸系重合体への良好な相溶性の観点から、グリセリン脂肪酸エステルを用いるのが好ましい。
【００２４】
グリセリン脂肪酸エステルとしては、例えばモノグリセライド、ジグリセライド、トリグリセライド、アセチル化モノグリセライドの他、ジグリセリン、トリグリセリン、テトラグリセリンなどのポリグリセリン脂肪酸エステルなどを挙げることができる。中でも、下記化学式（１）のような分子構造を有するアセチル化モノグリセライドは、乳酸系重合体への良好な相容性、高い可塑化能力の点から特に好ましい。
【００２５】
【化１】
2010180315.tif 000002
【００２６】
上記化学式（１）中で、Ｒ１はアルキル基、Ｒ２、Ｒ３は各々アセチル基または水素を示す。これらアルキル基の炭素数は特に制限はなく、密着性及び柔軟性の改良という目的が達成されるように適宜選択されるが、一般には６〜２０であることが好ましい。
【００２７】
上記アセチル化モノグリセライドの中でも、可塑剤由来の臭気成分をより低減する観点から、グリセリンジアセトモノエステル（Ｂ−１）が好ましい。
グリセリンジアセトモノエステル（Ｂ−１）は、上記化学式（１）で、Ｒ１はアルキル基、Ｒ２、Ｒ３はアセチル基を示す。グリセリンジアセトモノエステル（Ｂ−１）は、高温においても比較的安定で、樹脂と混合する際の可塑剤の揮発等を抑制できることから可塑剤由来の臭気を低減することができ、かつ安定した可塑化性能を発揮することができるため、好ましい。
【００２８】
一方、可塑剤（Ｂ）のブリードアウト抑制のためには、グリセリンモノアセトモノエスエル（Ｂ−２）を用いるのが好ましい。グリセリンモノアセトモノエステル（Ｂ−２）は、上記化学式（１）で、Ｒ１はアルキル基、Ｒ２、Ｒ３は一方がアセチル基、もう一方が水素を示す。グリセリンモノアセトモノエステル（Ｂ−２）は、可塑化性能が良好であり、混合する樹脂への可塑剤の添加部数を実質的に減らすことができる。
【００２９】
可塑剤由来の臭気成分の低減とブリードアウト抑制の両方の観点から、グリセリンジアセトモノエステル（Ｂ−１）とグリセリンモノアセトモノエステル（Ｂ−２）を混合したものを好適に用いることができる。この際、グリセリンジアセトモノエステル（Ｂ−１）とグリセリンモノアセトモノエステル（Ｂ−２）の混合質量比は、（Ｂ−１）／（Ｂ−２）＝１０／９０〜１００／０が好ましい。より好ましくは、１０／９０〜６０／４０であり、更に好ましくは、２０／８０〜５０／５０である。
【００３０】
グリセリン脂肪酸エステルの中でも、上記以外のグリセリン脂肪酸エステルを添加してもよい。その種類を特に制限するものではないが、例えば、モノグリセライド、ジグリセライド、トリグリセライド、グリセリンジアセトモノエステルの他、ジグリセリン、トリグリセリン、テトラグリセリンなどのポリグリセリン脂肪酸エステルなどを挙げることができる。
【００３１】
また、乳酸系重合体（Ａ）に対する良好な相容性を得るため、グリセリン脂肪酸エステルの分子量は２，０００以下が好ましく、１，５００以下がより好ましい。
【００３２】
市販の可塑剤（Ｂ）を用いることも可能である。例えば理研ビタミン社製の「リケマールＰＬ０１９」、「リケマールＰＬ８１９」などを挙げることができる。
【００３３】
可塑剤（Ｂ）の配合量は、加工性の観点からは少ないほうが好ましく、乳酸系重合体（Ａ）１００質量部に対し、可塑剤（Ｂ）を１〜３０質量部、特に１〜２０質量部混合するのが好ましい。可塑剤（Ｂ）の混合量を３０質量部以下にすることによって、混合物である乳酸系樹脂組成物の溶融粘度を極端に減少させ過ぎることがない。例えば仮に表裏層を積層する場合、表裏層との流動性とともに弾性率の差を小さくすることができる。つまり、製膜時において、表裏層と共押出する際の加工性が良好になり、縞模様や白化等がない外観に優れたフィルムを得ることができる。また、フィルムの延伸時においても、表裏層と広い温度範囲において弾性率を合わせやすくなり、延伸条件を幅広く設定できるため延伸の際の加工性も良好になる。
【００３４】
（吸着剤（Ｃ））
吸着剤（消臭剤）としては、化学吸着や化学反応などの化学的作用、物理吸着などの物理的作用、物理化学的作用、酵素反応などの生物化学的作用等により消臭機能を発揮し得る広範な物質を用いることができる。
中でも、化学吸着もしくは物理吸着する性能を有する吸着剤が好ましい。
【００３５】
物理吸着する性能を有する吸着剤として、活性炭、ゼオライト、活性アルミナ、シリカゲル、層状ケイ酸塩、層状リン酸塩などを挙げることができる。
活性炭は通常、単独で使用されることが多いが、活性炭に酸、アルカリ、触媒成分などの反応性成分を添着保持させた添着炭として使用することもできる。
【００３６】
しかし、活性炭は、材質的に黒色の炭素質で構成されているため、他の色調に変えることができないうえ、加熱された酸化雰囲気下では酸化消耗が進行する関係で使用範囲が限定される欠点がある。また、ゼオライトは、特定の汚染ガスに対する選択吸着性には優れるものの、組織の開孔が３〜２０オングストローム程度のミクロポアであるため多種類の悪臭成分を吸着除去する機能に欠ける難点がある。
活性アルミナやシリカゲルは、微細な一次粒子のランダム集合体であり、組織内にミクロポアからマクロポアまで幅広い細孔が分布しているが、それ自体の脱臭機能は十分ではなく、成形手段によってポアサイズを一定の範囲に制御することも極めて困難である。したがって、担体として用いられることはあっても、脱臭剤としての使用分野は限定される。
【００３７】
これに対して、このような問題点のない層状化合物を吸着剤として選択するのが好ましい。
層状化合物は、一般的にインターカレーション能を有する。インターカレーション能とは、層状構造を有する物質の層と層の間に目的の分子、イオンなど異種の物質を挿入できる性能のことである。つまり、インターカレーション能を有する層状化合物は、ゼオライトと同様に極性分子や分極性分子を吸着する能力を有しているが、ゼオライトのような限定された細孔径ではなく、比較的自由に変化することができる層状構造を有しているため、ゼオライトとは異なり色素、蛍光染料、油剤、糊剤など比較的分子量の大きい有機分子でも吸着することが可能である。また、これらの層状化合物においては、特定の臭気成分を除去するために、予め臭気成分と親和性の高い物質を層間へインターカレートさせておき、特定の臭気成分の消臭性能を高めることもできる。
これらの理由により、層状化合物は、本乳酸系軟質フィルムの主な臭気成分である乳酸オリゴマー成分や、可塑剤由来の臭気成分をより効果的に吸着することができる。
【００３８】
このような層状化合物の具体例としては、例えばモンモリロナイト、バイデライト、サポナイト、ヘクトライト、バーミュキュライト、白雲母、金雲母、フッ素四珪素雲母、カオリナイト、セピオライト、カネマイト、マガディアイト、トバモライト、フライポンタイト等の層状ケイ酸塩、リン酸ジルコニウム、リン酸チタン、リン酸アルミニウムなどの層状リン酸塩、グラファイトなどの層状炭素化合物、層状チタン酸塩、層状ウラン酸塩、層状バナジン酸塩、層状ニオブ酸塩、層状タングステン酸塩、層状モリブデン酸塩、ハイドロタルサイトなどの層状水酸化物を挙げることができる。また、それぞれの層間にカチオン界面活性剤やアニオン界面活性剤などの有機成分を担持させた有機変性層状化合物も、本発明の吸着剤として使用することができる。
【００３９】
上記化合物の中でも、特に層状ケイ酸塩、層状リン酸塩を選択することが好ましい。層状ケイ酸塩は、工業的にも比較的安価に入手することができる他、一般的に５Å以上の層間隙を有しているため、インターカレーション能に優れている。また、層状リン酸塩においては、その結晶層同士の結合は比較的弱く、層状構造を破壊することなくこの層間に種々のイオンや分子または化合物をインターカレートすることができる。
【００４０】
上記層状ケイ酸塩を担持する粉末担体としては、微粉末シリカ、微粉末アルミナ等が利用できる。また、上記層状ケイ酸塩の複合物、すなわち複合吸着剤として、市販の製品、例えば水澤化学工業社のホームページ等において商品名「ミズカナイト」で市販されているアルミノケイ酸金属塩微結晶とシリカ微粒子の複合物を利用することができる。このミズカナイトは、含亜鉛合成アルミノケイ酸塩であるフライポンタイトと非晶質シリカの複合物である。
【００４１】
他方、上記の層状リン酸塩とは、水に難溶性または不溶性の層状リン酸塩であり、市販の製品としては、リン酸ジルコニウム含有多層構造粒子（例えば商品名「ケスモンＮＳ―１０」）、リン酸ジルコニウム−酸化銅含有粒子（例えば商品名「ケスモンＮＳ−１０Ｃ」）、リン酸ジルコニウム−酸化銅含有粒子（例えば商品名「ケスモンＮＳ−１０Ｎ」）、（いずれも東亜合成株式会社製）等を挙げることができる。
【００４２】
吸着剤（Ｃ）の平均粒径（Ｄ５０）は、０．００５μｍ〜１００μｍが好ましく、０．０５μｍ〜５０μｍがより好ましく、フィルムの透明性を重視する場合には、０．０５μｍ〜１０μｍが特に好ましい。
なお、Ｄ５０は、レーザー回折散乱式粒度分布測定法により測定して得られる体積基準累積度数５０％の粒子径の意味である。
【００４３】
本乳酸系軟質フィルムにおいて、吸着剤（Ｃ）は、乳酸系重合体（Ａ）１００質量部に対し０．１〜１０質量部の割合で含有するのが好ましい。この際、吸着剤（Ｃ）の含有割合が、０．１質量部以上であれば臭気の抑制効果を得ることができ、１０質量部以下であれば過剰な添加によるフィルムの白化等を防ぐことができる。かかる観点から、吸着剤（Ｃ）は、乳酸系重合体（Ａ）１００質量部に対し０．３〜５．０質量部の割合で含有するのがさらに好ましく、特に０．５〜３．０質量部の割合で含有するのがより好ましい。
【００４４】
（他の配合成分）
本乳酸系軟質フィルムにおいては、乳酸系重合体（Ａ）、可塑剤（Ｂ）及び吸着剤（Ｃ）のほかに、例えば分子量を上げるための鎖延長剤（Ｅ）を配合することもできる。
【００４５】
鎖延長剤（Ｅ）を配合して乳酸系重合体（Ａ）と可塑剤（Ｂ）からなる乳酸系組成物の分子量を高めることで、製膜後のフィルムにおける乳酸系重合体（Ａ）の分解を抑制することができるから、乳酸系重合体（Ａ）に含まれるオリゴマーの発生を抑制することができ、結果として臭気をより一層抑制することができる。
【００４６】
鎖延長剤（Ｅ）としては、乳酸系重合体（Ａ）と可塑剤（Ｂ）からなる乳酸系組成物の分子量を高める効果を有するものであれば特に制限なく使用することができる。例えばエポキシ基を含有する化合物、酸無水物を含有する化合物、オキサゾリン基を含有する化合物、イソシアネート基を含有する化合物、カルボジイミド基化合物、及び非晶性の高分子量ＰＴＦＥ等が好ましく用いられる。特に多官能性エポキシ化合物が分子量を増大させる効果が大きく、より好ましく用いられる。
【００４７】
多官能性エポキシ化合物とは、分子中にエポキシ基（オキシラン環）を２個以上有する化合物を示す。具体的にはビスフェノールＡとエピクロルヒドリンとの縮合反応により製造されるいわゆるビスフェノール型エポキシ樹脂、レゾルシン型エポキシ樹脂、フェノールノボラックや線状高分子量クレゾールノボラックをグリシジル化した多官能エポキシであるノボラック型エポキシ樹脂、脂肪族エポキシ樹脂、脂環型エポキシ樹脂、ポリグリシジルアミン型エポキシ、エポキシ基含有スチレン共重合体、エポキシ基含有ポリエステル共重合体などを挙げることができる。中でも、分子量を上げるという観点からは、エポキシ基含有スチレン共重合体が最も好ましく用いられる。
【００４８】
スチレン共重合体は、エポキシ基を有するビニル単量体およびスチレンを共重合させて得ることができる。
エポキシ基を有するビニル単量体として、（メタ）アクリル酸グリシジルやシクロヘキセンオキシド構造を有する（メタ）アクリル酸エステル、（メタ）アクリルグリシジルエーテル等を用いることができる。好ましくは（メタ）アクリル酸グリシジルである。
エポキシ基を有するスチレン共重合体は、本発明の効果を損なわない範囲で任意のその他のエポキシ基を有していないスチレン以外のビニル単量体を併用してもよい。
【００４９】
スチレン共重合体のエポキシ価は、乳酸系組成物の分子量増加の観点から、０．１〜１０ｍｅｑ／ｇであることが必要であり、０．５〜５ｍｅｑ／ｇであることがより好ましく、１．０〜３ｍｅｑ／ｇであることが最も好ましい。
また、該スチレン共重合体の重量平均分子量は、該樹脂組成物の溶融滞留安定性の観点から５００〜５００００であることが好ましく、１０００〜３００００であることがより好ましく、特に２０００〜２００００、中でも特に３０００未満であることがさらに好ましい。
【００５０】
鎖延長剤（Ｅ）を混合した後の乳酸系組成物の重量平均分子量は、１５万〜４０万であることが好ましく、１８万〜４０万であることがより好ましく、２０万〜４０万であることがさらに好ましい。分子量が２０万以上であれば、乳酸系重合体（Ａ）の分解による乳酸オリゴマーの発生を極力抑制することができ、４０万以下であれば、溶融粘度が高過ぎて成形加工性が劣ることがない。
そして、上記重量平均分子量の範囲内となるように鎖延長剤（Ｅ）の添加量を決定すればよい。添加剤の添加量は、上記乳酸系組成物中に０．０５〜１０質量部配合することが好ましく、０．０５〜５重量部配合することがより好ましく、０．１〜３質量部配合することがさらに好ましい。
【００５１】
本乳酸系軟質フィルムに用いる市販の鎖延長剤（Ｅ）として、東亞合成社製「ＡＲＵＦＯＮ  ＵＧシリーズ」、ＢＡＳＦ社製「ＪｏｎｃｒｙｌＡＤＲシリーズ」などを挙げることができる。
【００５２】
なお、本乳酸系軟質フィルムには、本発明の効果を損なわない範囲で、熱安定剤、抗酸化剤、ＵＶ吸収剤、アンチブロッキング剤、光安定剤、核剤、加水分解防止剤などの添加剤を処方することができる。
例えば、本乳酸系軟質フィルムの実用特性を保持するために、本乳酸系軟質フィルムを構成する組成物１００質量部に対して、カルボジイミド化合物を好ましくは０．１〜３質量部、より好ましくは０．５〜１質量部配合することで重量平均分子量を増大させることができる。かかる範囲を下回る場合、重量平均分子量を増大させる効果が薄い場合が多く、またかかる範囲を上回る場合には、フィルム成形時にフィッシュアイやゲルを生じる場合があり好ましくない。
【００５３】
さらに防曇性、帯電防止性、滑り性、粘着性などの性能を付与するために次のような各種添加剤を適宜配合してもよい。
例えば、炭素数が１〜１２、好ましくは１〜６の脂肪族アルコールと、炭素数が１０〜２２、好ましくは１２〜１８の脂肪酸との化合物である脂肪族アルコール系脂肪酸エステル、具体的には、モノグリセリンオレート、ポリグリセリンオレート、ポリグリセリンポリリシノレート、グリセリントリリシノレート、グリセリンアセチルリシノレート、ポリグリセリンステアレート、ポリグリセリンラウレート、メチルアセチルリシレート、エチルアセチルリシレート、ブチルアセチルリシレート、プロピレングリコールオレート、プロピレングリコールラウレート、ペンタエリスリトールオレート、ポリエチレングリコールオレート、ポリプロピレングリコールオレート、ソルビタンオレート、ソルビタンラウレート、ポリエチレングリコールソルビタンオレート、ポリエチレングリコールソルビタンラウレート等、ならびに、ポリアルキレンエーテルポリオール、具体的には、ポリエチレングリコール、ポリプロピレングリコール等、更に、パラフィン系オイルなどから選ばれた化合物の少なくとも１種を、各種を構成する樹脂成分１００質量部に対して０．１〜１２質量部配合させることができ、好適には１〜８質量部配合させるのが好ましい。
【００５４】
また、本乳酸系軟質フィルムは、乳酸系重合体（Ａ）が分解してなる乳酸オリゴマー（Ｄ）を含んでいてもよい。例えば、代表的な乳酸オリゴマーとして、乳酸の環状二量体ラクチドを挙げることができる。
【００５５】
＜構成＞
本乳酸系軟質フィルムは、乳酸系重合体（Ａ）、可塑剤（Ｂ）及び吸着剤（Ｃ）を含有する単層フィルムであってもよいし、また、当該単層フィルムの片側又は両側に表面層を備えた積層フィルムであってもよい。さらに、表面層及び中間層以外の他の層（以下、Ｐ層と略する。）を適宜介在させてもかまわない。この場合、好ましくは接着層または／及び再生層が好ましい。
また、表面層と同一組成の層（以下、Ｓ層と略する。）を、中間層として有してもよいし、中間層と同一組成の層（以下、Ｍ層と略する。）を、両表面層の間に２層以上有してもかまわない。例えば（Ｓ層）／（Ｍ層）／（Ｓ層）からなる３層構成、（Ｓ層）／（Ｐ層）／（Ｍ層）／（Ｓ層）からなる４層構成、（Ｓ層）／（Ｐ層）／（Ｍ層）／（Ｐ層）／（Ｓ層）、（Ｓ層）／（Ｍ層）／（Ｐ層）／（Ｍ層）／（Ｓ層）などからなる５層構成を代表的に挙げることができる。この場合、各層の樹脂組成や厚み比に関しては同一であっても異なっていてもよい。
【００５６】
Ｐ層に接着層が用いられる場合、その主成分樹脂としては、特に限定しないが、例えば軟質の芳香族系炭化水素と共役ジエン系炭化水素との共重合体、或いは、この共重合体の水素添加誘導体、或いは、酢酸ビニル含量が３０〜８０質量％のエチレン−酢酸ビニル共重合体、或いは変性ポリオレフィン系樹脂、或いは、乳酸系重合体と、アクリル酸エステル単位を主体とする重合体ブロック共重合体及びメタクリル酸エステル単位を主体とする重合体ブロックを有するアクリル系ブロック共重合体との混合樹脂である乳酸・アクリル混合樹脂のいずれか１種又は２種以上の組み合わせからなる樹脂を主成分として含有するのがより好ましい。
また、表面層および中間層を構成する樹脂を接着層に再利用することもできる。例えば製膜したフィルムの両端をカットしてトリミングした際に発生するトリミングロスを用いて接着層を形成することができ、材料の無駄を無くし、材料コストの軽減を図ることができる。
【００５７】
また、本乳酸系軟質フィルムは、再生層を有することができる。例えば製膜したフィルムの両端をカットしてトリミングした際に発生するトリミングロスについて、接着層に用いた後の余剰分や成形不良品などを用いることができ、材料の無駄を無くし、材料コストの軽減を図ることができる。
再生層は、表面層と接着層の間や、中間層と接着層との間に設けることができる。例えば、表面層、中間層、あるいは接着層の構成を２層構成にしておき、一方の層にフィルム両端のトリミングロスをリターンすることによって、表面層と接着層の間、または中間層と接着層との間に再生層を設けることができる。この場合、各層の厚み比や組成比のほか、リターンを含有させる層が表面層、中間層、あるいは接着層のいずれをベースとしているかによって、３成分の混合比が調整できる。
また、再生層の代替として、オレフィン系重合体と乳酸系重合体を含む混合物を用いてもよい。
【００５８】
（表面層）
表面層は、例えば透明で柔軟性を有する樹脂を主成分として形成するのが好ましい。例えばオレフィン系重合体、ＰＥＴ、ＰＢＴ、ＰＥＮ、ＰＢＮ等のポリエステル系重合体、ＰＭＭＡ等のアクリル系重合体、ナイロン樹脂などを挙げることができる。中でも、透明性、自己密着性の点で、オレフィン系重合体が好ましい。そこで次に、表面層の主成分として好適なオレフィン系重合体について説明する。
【００５９】
表面層の主成分であるオレフィン系重合体としては、エチレン系重合体、ブチレン系重合体、ポリプロピレン、エチレン‐プロピレン共重合体等のプロピレン系重合体、ポリ４−メチルペンテン、ポリブテン、エチレン−酢酸ビニル共重合体などを挙げることができる。これらの樹脂は、前記に挙げたうちの一種類の樹脂であってもよいし、二種類以上の樹脂の組み合わせからなる混合樹脂であってもよい。
また、エチレン・プロピレンゴム等を分散複合化させたポリオレフィン系熱可塑性エラストマーを用いることもできる。
【００６０】
これらの中でも、表面層の役割、例えば包装用フィルムとして使用時に、ブロッキング防止、臭気抑制、スリップ性と表面粘着性との適度なバランスの維持、防曇などの表面特性機能、製膜時の成形加工安定化、更には加水分解による乳酸系重合体（Ａ）の分子量の経時的低下の抑制などの表面層の様々な役割を考慮すると、表面層の主成分はエチレン系重合体であるのが好ましい。
【００６１】
エチレン系重合体としては、低密度ポリエチレン、線状低密度ポリエチレン、線状超低密度ポリエチレン、中密度ポリエチレンおよび高密度ポリエチレンの中から選ばれる１種のエチレン系重合体又はこれら２種類以上の組み合わせからなる混合樹脂、或いは、エチレンを主成分とする共重合体、すなわち、エチレンと、プロピレン、ブテン−１、ペンテン−１、ヘキセン−１、ヘプテン−１、オクテン−１などの炭素数３〜１０のα−オレフィン；酢酸ビニル、プロピレン酸ビニルなどのビニルエステル；アクリル酸メチル、アクリル酸エチル、メタクリル酸メチル、メタクリル酸エチルなどの不飽和カルボン酸エステル、共役ジエンや非共役ジエンのような不飽和化合物の中から選ばれる１種または２種以上のコモノマーとの共重合体或いは多元共重合体、または、前記エチレン系重合体、前記共重合体、前記多元共重合体のうち２種類以上の組み合わせからなる混合樹脂を挙げることができる。これらエチレン系重合体のエチレン単位の含有量は通常５０質量％を超えるものである。
中でも、低密度ポリエチレン、線状低密度ポリエチレン、線状超低密度ポリエチレン、エチレン−酢酸ビニル共重合体、エチレン−アクリル酸エステル共重合体及びエチレン−メタクリル酸エステル共重合体の中から選ばれる１種のエチレン系重合体又はこれら２種類以上の組み合わせからなる混合樹脂が特に好ましい。
上記のエチレン−アクリル酸エステル共重合体のアクリル酸エステルとしては、例えばアクリル酸メチル、アクリル酸エチルなどが挙げられ、エチレン−メタクリル酸エステル共重合体のメタクリル酸エステルとしては、メタクリル酸メチル、メタクリル酸エチル等を挙げることができる。
【００６２】
なお、表面粘着性のバランス、防曇性などの表面特性および製膜時の成形加工安定性を重視する場合には、酢酸ビニル含量が１０〜６０質量％で、メルトフローレート（以下、「ＭＦＲ」と略することがある。ＭＦＲの測定条件は、ＪＩＳ  Ｋ  ７２１０に基づき１９０℃、荷重２１．１８Ｎであり、他のＭＦＲも同様である。）が０．２〜２０ｇ／１０分であるエチレン−酢酸ビニル共重合体が特に好ましい。
このエチレン−酢酸ビニル共重合体において、酢酸ビニル含量が１０質量％以上であれば、結晶性が低いためフィルムが硬くならず、柔軟性や弾性回復性が良好であり、表面粘着性も発現し易いという点で好ましい。その一方、６０質量％以下であれば、耐熱性やフィルム強度等を確保でき、防曇剤等を添加してもブリードアウトを抑制でき、しかも表面粘着性が強すぎないためにフィルムの巻き出し性や外観を良好とすることができるという点で好ましい。このような観点から、エチレン−酢酸ビニル共重合体の酢酸ビニル含量は１０〜５８質量％であるのがより好ましく、特に１２〜５６質量％であるのがさらに好ましい。
また、エチレン−酢酸ビニル共重合体のＭＦＲが０．２ｇ／１０分以上であれば、押出加工性は安定し、２０ｇ／１０分以下であれば、成形時に安定した製膜が可能となると共に、厚み斑や力学強度の低下やバラツキ等が少なくなり好ましい。このような観点から、エチレン−酢酸ビニル共重合体のＭＦＲは０．５〜１８ｇ／１０分であるのがより好ましく、中でも１〜１５ｇ／１０分がさらに好ましい。
【００６３】
他方、電子レンジ加熱に耐え得る電子レンジ耐熱性を重視する場合は、密度が０．９０〜０．９５ｇ／ｃｍ3で、且つＭＦＲが０．２〜２０ｇ／１０分の線状低密度ポリエチレンが特に好ましい。
エチレン系重合体の密度がこのような範囲内であれば、適度な結晶性を有するためフィルムが硬くならず、柔軟性や弾性回復性が良好となり、しかもエチレン系重合体の融点がラップの実使用温度範囲、具体的には電子レンジ等で加熱した場合の雰囲気温度よりも高くなるため、得られるフィルムで食品を包装し、電子レンジ等で加熱した場合でも食品容器等にフィルムが溶けて貼りつくといった問題を生じることが無いため好ましい。
このような観点から、エチレン系重合体の密度は０．９０〜０．９４ｇ／ｃｍ3であるのが特に好ましく、中でも０．９１〜０．９４ｇ／ｃｍ3であるのがさらに好ましい。
また、エチレン系重合体のＭＦＲが０．２ｇ／１０分以上であれば、押出加工性は安定し、２０ｇ／１０分以下であれば、成形時に安定した製膜が可能となり、厚み斑や力学強度の低下やバラツキ等が少なくなるため好ましい。このような観点から、エチレン系重合体（Ａ）のＭＦＲは０．５〜１８ｇ／１０分であるのが特に好ましく、中でも１〜１５ｇ／１０分であるのがさらに好ましい。
【００６４】
上記エチレン系重合体の製造方法は、特に限定されるものではなく、公知のオレフィン重合用触媒を用いた公知の重合方法、例えばチーグラー・ナッタ型触媒に代表されるマルチサイト触媒やメタロセン触媒に代表されるシングルサイト触媒を用いた、スラリー重合法、溶液重合法、塊状重合法、気相重合法、また、ラジカル開始剤を用いた塊状重合法等を挙げることができる。
【００６５】
表面層には、防曇性、帯電防止性、滑り性、粘着性などの性能を付与するために次のような各種添加剤を適宜配合してもよい。
【００６６】
＜厚み＞
本乳酸系軟質フィルムの厚みは、用途に応じて適宜決定すればよく、例えば食品包装用ラップフィルムとして用いる場合であれば、例えば６μｍ〜３０μｍ、特に１０μｍ〜２０μｍであるのが好ましい。
【００６７】
＜特性値＞
本乳酸系軟質フィルムは、下記検出条件にて検出される乳酸オリゴマー成分量が５０ｎｇ／ｃｍ２以下であるか、或いは可塑剤由来の臭気成分量が５０ｎｇ／ｃｍ２以下であるのが好ましく、特に下記検出条件にて検出される乳酸オリゴマー成分量が５０ｎｇ／ｃｍ２以下であり、且つ、可塑剤由来の臭気成分量が５０ｎｇ／ｃｍ２以下であるのがより好ましい。
乳酸系重合体（Ａ）に可塑剤（Ｂ）を混入する場合、これらを溶融して成形する際に可塑剤によって乳酸系重合体（Ａ）の熱分解が促進され、多量の乳酸オリゴマーが発生する。この乳酸オリゴマーおよび可塑剤由来の揮発成分が気になる臭気成分であると考えられたため、乳酸オリゴマー成分量および可塑剤由来の臭気成分量を上記範囲に規制したところ、気になる臭気を無くすことができた。
本乳酸系軟質フィルムから検出される可塑剤由来の臭気成分量が、５０ｎｇ／ｃｍ２より多いと、加熱使用時の臭気などが発生しやすく、食品用途として用いる場合には、内容物への臭気の移行問題等を引き起こす可能性がある。かかる観点から、本乳酸系軟質フィルムから検出される可塑剤由来の臭気成分量は、４０ｎｇ／ｃｍ２以下であるのが好ましく、中でも３０ｎｇ／ｃｍ２以下であるのがより好ましい。また、乳酸オリゴマー成分量も、４０ｎｇ／ｃｍ２以下であるのが好ましく、中でも３０ｎｇ／ｃｍ２以下であるのがより好ましい。
【００６８】
本乳酸系軟質フィルムはさらに、ＪＩＳ  Ｋ−７１９８  Ａ法に記載の動的粘弾性測定法により、周波数１０Ｈｚ、温度２０℃で測定した貯蔵弾性率（Ｅ’）が１〜４ＧＰａであることが好ましい。
フィルムを軟質フィルムとして用いる場合、室温付近における弾性率の値が指標となる。そのため、２０℃における貯蔵弾性率（Ｅ’）が１ＧＰａ以上であれば、フィルムに十分な剛性を有するため、過度の柔軟性により室温でフィルム同士もしくはフィルムと他の物質が密着することはなく、また、４ＧＰａ以下であれば、フィルムが硬すぎることがなく適度に伸びるため、軟質フィルム用途において有利である。
【００６９】
また、同測定法において、２０℃における損失正接（ｔａｎδ）の値が０．１〜０．８の範囲にあることが好ましく、さらに０．１〜０．５の範囲にあることがより好ましい。損失正接（ｔａｎδ）のピーク値は、力が加わった場合の変形の遅れを示す物性であり、応力緩和挙動を示すパラメーターの一つである。損失正接の値が小さいとフィルムの緩和挙動が速くなり、逆に値が大きいと応力緩和が遅くなる。２０℃における損失正接（ｔａｎδ）の値が０．１以上であればフィルムの変形に対する復元挙動が瞬間的に起こることはなく、０．５以下であれば復元挙動が遅すぎることはないといえる。
【００７０】
＜製造方法＞
本乳酸系軟質フィルムの製造方法について説明するが、下記製造方法に限定されるものではない。ここでは、単層フィルムを形成する方法を中心に説明する。
【００７１】
乳酸系重合体（Ａ）、可塑剤（Ｂ）、吸着剤（Ｃ）を混合する場合の混合方法としては、例えば、予め同方向２軸押出機、ニーダー、ヘイシェルミキサー等を用いてプレコンパウンドするようにしても構わないし、又、各原料をドライブレンドして直接フィルム押出機に投入するようにしても構わない。
乳酸系重合体（Ａ）、吸着剤（Ｃ）に可塑剤（Ｂ）を添加する方法としては、例えば、可塑剤（Ｂ）を高濃度含有させた乳酸系重合体（Ａ）のマスターバッチと、乳酸系重合体（Ａ）との混合ペレットに、吸着剤（Ｃ）を加えて押出機に投入し、溶融混練してもよいし、また、組成物の熱劣化を最小限にして乳酸オリゴマーの発生を最小限に留めるためには、単軸又は２軸の押出機を使用して、乳酸系重合体（Ａ）と可塑剤（Ｂ）及び吸着剤（Ｃ）とを直接フィルム押出機に投入する方法が好ましい。
より具体的には、例えば、乳酸系重合体（Ａ）と、吸着剤（Ｃ）、必要に応じてその他の添加剤とをそれぞれ十分に乾燥して水分を除去した後、二軸押出機を用いて溶融混合し、ベント口から可塑剤（Ｂ）を所定量添加しながら、押出するのが好ましい。
【００７２】
本乳酸系軟質フィルムは、公知・公用の押出法、共押出法、カレンダー法、ホットプレス法、溶媒キャスティング法、インフレーション法、チューブラー法、テンター法等の技術により製造できる。
【００７３】
押出法又は共押出法において、Ｔダイ、インフレーションダイ（円形ダイ）、フラットダイ、フィードブロック／シングルマニホールドダイやいくつかのフィードブロックを組み合わせたシングルマニホールドダイ等の公知・公用のダイを用いて成形することができる。
この際、インフレーション法を採用すると、二軸同時延伸ができ、さらに高い生産性で相対的に安価に製造することができ、かつ、形状が袋状（シームレス状）であるため、スーパーマーケット用持ち帰りバッグ、冷凍食品や精肉等の低温の食品パックに結露する水が周囲を濡らすことを防ぐための袋、コンポストバッグ、等の袋やバッグの生産に好適である。
【００７４】
積層フィルムを形成する場合には、予め各層の構成原料を混合して、必要に応じてペレット化して各層形成組成物を調製し、各層形成組成物をそれぞれ別々に押出機に投入して溶融混練し、共押出して積層してフィルム状に製膜した後、必要に応じて延伸や熱処理をして製造すればよい。
共押出法と組み合わせることにより、多層フィルムを高い生産性で製造することができる。
【００７５】
防曇性、帯電防止性、粘着性等を付与、促進させる目的で、フィルム表面にコロナ処理や熟成等の処理、更には、印刷、コーティング等の表面処理や表面加工を行ってもよい。
【００７６】
＜用途＞
本乳酸系軟質フィルムは、例えばショッピングバッグ、ゴミ袋、コンポストバッグ、食品・菓子包装用フィルム、食品包装用ラップフィルム、化粧品・香粧品用ラップフィルム、医薬品用ラップフィルム、生薬用ラップフィルム、肩こりや捻挫等に適用される外科用貼付薬用ラップフィルム、衛生材料（紙おむつ、生理用品）用包装用フィルム、農業用・園芸用フィルム、農薬品用ラップフィルム、温室用フィルム、肥料用袋、ビデオやオーディオ等の磁気テープカセット製品包装用フィルム、フレキシブルディスク包装用フィルム、製版用フィルム、粘着テープ、テープ、防水シート、土嚢用袋等として好適に使用することができる。中でも、包装用フィルム、特に食品包装用ラップフィルムとして好適に使用することができる。
【００７７】
＜用語の説明＞
本発明において「主成分」とは、特に記載しない限り、当該主成分の機能を妨げない範囲で他の成分を含有することを許容する意を包含する。この際、当該主成分の含有割合を特定するものではないが、主成分（２成分以上が主成分である場合には、これらの合計量）が組成物中の５０質量％以上、特に７０質量％以上、中でも特に９０質量％以上（１００％含む）を占めるのが好ましい。
【００７８】
また、一般的に「シート」とは、ＪＩＳにおける定義上、薄く、一般にその厚さが長さと幅のわりには小さく平らな製品をいい、一般的に「フィルム」とは、長さ及び幅に比べて厚さが極めて小さく、最大厚さが任意に限定されている薄い平らな製品で、通常、ロールの形で供給されるものをいう（日本工業規格ＪＩＳＫ６９００）。例えば厚さに関して言えば、狭義では１００μｍ以上のものをシートと称し、１００μｍ未満のものをフィルムと称すことがある。しかし、シートとフィルムの境界は定かでなく、本発明において文言上両者を区別する必要がないので、本発明においては、「フィルム」と称する場合でも「シート」を含むものとし、「シート」と称する場合でも「フィルム」を含むものとする。
【００７９】
本発明において、「Ｘ〜Ｙ」（Ｘ，Ｙは任意の数字）と表現した場合、特にことわらない限り「Ｘ以上Ｙ以下」の意と共に、「好ましくはＸより大きい」及び「好ましくはＹより小さい」の意を包含するものとする。
また、本発明において、「Ｘ以上」（Ｘは任意の数字）と表現した場合、特にことわらない限り、「好ましくはＸより大きい」の意を包含し、「Ｙ以下」（Ｙは任意の数字）と表現した場合、特にことわらない限り、「好ましくはＹより小さい」の意を包含するものとする。
【実施例】
【００８０】
以下、実施例及び比較例によりさらに詳しく説明するが、本発明は何ら制限を受けるものではない。
なお、本明細書中に表示されるフィルムについての種々の測定値および評価は次のようにして行った。
【００８１】
（１）臭気成分の定量
臭気成分の定量は、ヘッドスペースガスクロマトグラフを用いて質量分析を行った（ＨＳ−ＧＣ−ＭＳ）。
サンプルはすべて５ｃｍ２に調整した。ヘッドスペースサンプラー（ＨＳ）に日本分析工業社製のＪＨＳ−１００Ａ、ガスクロマトグラフ（ＧＣ）に島津製作所製のＧＣ−１７Ａを使用し、ＨＳのサンプル温度を６０℃、加熱時間を３０分、ＧＣのカラムに内径０．２５ｍｍ、長さ３０ｍのキャピラリーカラムを使用し、カラム温度は４０℃で１分保持した後、２００℃まで１０℃／ｍｉｎに昇温し、射出部温度を２８０℃とした。
質量分析計（ＭＳ）を用いた定量は、島津製作所製のＱＰ−５０５０を使用し、ヘキサデカン換算にて行った。
なお、以下の各実施例及び比較例における臭気成分は、乳酸オリゴマー成分である環状二量体ラクチド（分子量１４４）と、可塑剤由来の臭気成分であるグリセリントリアセテートまたはグリセリンジアセテートである。
【００８２】
（２）Ｅ’、ｔａｎδ
ＪＩＳ Ｋ−７１９８
Ａ法に記載の動的粘弾性測定法により、アイティー計測制御（株）製動的粘弾性測定装置「ＤＶＡ−２００」を用い、フィルムの横方向（ＴＤ）について、振動周波数１０Ｈｚ、歪み０．１％にて、昇温速度１℃／分で−５０℃から１５０℃まで測定し、得られたデータから温度２０℃での貯蔵弾性率（Ｅ’）、並びに、損失正接（ｔａｎδ）の値を求めた。
【００８３】
（実施例１）
乳酸系重合体（Ａ）としての、ＮａｔｕｒｅＷｏｒｋｓ社製「ＮａｔｕｒｅＷｏｒｋｓ４０３２Ｄ」（Ｌ体／Ｄ体＝９８．６／１．４、重量平均分子量：２０万）（以下「Ａ−１」と略する）及び、ＮａｔｕｒｅＷｏｒｋｓ４０６０Ｄ」（Ｌ体／Ｄ体＝８７／１３、重量平均分子量：２０万）（以下Ａ−２と略する）を、予め１１０℃で６時間以上乾燥した後、質量比でＡ−１／Ａ−２＝６０／４０の割合で混合し、これら（Ａ）成分１００質量部に対し、吸着剤（Ｃ）としてフライポンタイト（；含亜鉛合成アルミノケイ酸塩と非晶質シリカからなる層状ケイ酸塩系複合物、水澤化学工業社製「ミズカナイトＨＦ」、５ＺｎＯ・Ａｌ２Ｏ３・３ＳｉＯ２・５Ｈ２Ｏ／４ＳｉＯ２、平均粒径は１μｍ〜３μｍ、ＢＥＴ比表面積は２５０ｍ２／ｇ以上。）１質量部と、鎖延長剤（Ｅ）（エポキシ基を含有するスチレン−アクリルオリゴマー；ＢＡＳＦ社製「ＪＯＮＣＲＹＬ  ＡＤＲ４３６８」，分子量Ｍｎ＜３０００）０．２質量部とを予めブレンドした後、押出設定温度１８０℃に設定した同方向２軸押出機に投入した。次いで、可塑剤（Ｂ）としてのグリセリンジアセトモノエステル（Ｂ−１）を、（Ａ）成分１００質量部に対して１７質量部となるように前記押出機の第１ベント口から定量送液ポンプを利用して注入しながら溶融混練し、口金から押出した後、２０℃のキャスティングロールにて急冷し、１００μｍ厚のフィルムを作製した。得られたフィルムについて評価した結果を表１に示す。
【００８４】
（実施例２）
（Ｃ）成分である吸着剤を、層状リン酸塩系吸着剤（：リン酸ジルコニウム含有多層構造粒子、東亞合成社製「ケスモンＮＳ−１０」、平均粒径０．９μｍ）に変更した以外は、実施例１と同様に１００μｍ厚のフィルムを得た。得られたフィルムについて評価した結果を表１に示す。
【００８５】
（比較例１）
実施例１において、吸着剤（Ｃ）を無添加とした以外は、実施例１と同様に１００μｍ厚のフィルムを得た。得られたフィルムについて評価した結果を表１に示す。
【００８６】
（比較例２）
実施例１において、可塑剤（Ｂ）を無添加とした以外は、実施例１と同様に１００μｍ厚のフィルムを得た。得られたフィルムについて評価した結果を表１に示す。
【００８７】
【表１】
2010180315.tif 000003
【００８８】
表１より、実施例１及び実施例２で得たフィルムは、包装用フィルムの臭気を低減することができ、かつ軟質なフィルムが得られると同時に、室温付近にフィルムの緩和特性が付与できることが確認された。